FR 3072047 A1 20190412 FR 1759323 A 20171005 MULTICOUCHE COMBINANT ET VIEILLISSEMENT ET ECLATEMENT A CHAUD, UTILE POUR LES APPLICATIONS AUTOMOBILE HAUTE TEMPERATURE L'invention porte sur une structure multicouche, en particulier sous forme de tube, et son utilisation pour transporter des fluides tels que de l'air, de l'huile, de l'eau, un liquide de refroidissement, ou un carburant tel que de l'essence ou du diesel, en particulier pour les véhicules à moteur. L'invention porte plus particulièrement sur les tubes présents au sein d'un moteur. Ces tubes peuvent par exemple être destinés au transport de carburants, notamment entre le réservoir et le moteur, au circuit de refroidissement, au système hydraulique, au refroidisseur d'huile de transmission (TOC) ou encore destinés au circuit d'air conditionné ou le transport de mélange d'urée et d'eau. Pour le transport des fluides des engins de transport il faut satisfaire de nombreux critères, en particulier de bonnes propriétés de flexibilité, de tenue au choc à froid, de tenue à l'éclatement notamment à chaud, de tenue au vieillissement à chaud, de point de fusion suffisamment élevée. Les températures pour les applications automobiles ci-dessus définies ne cessent de monter ce qui implique d'avoir un point de fusion encore plus élevé de la composition constituant les couches du tube ainsi que, pour le tube multicouche, une tenue au vieillissement et à l'éclatement à chaud encore plus haute. A l'heure actuelle, il existe deux types de tubes, des tubes monocouches et multicouches (MLT), c'est-à-dire constitués d'une ou plusieurs couches de polymère. De manière classique, les tubes multicouches utilisés sont fabriqués par co-extrusion des différentes couches, selon les techniques habituelles de transformation des 25 thermoplastiques. Les compositions à base de polyamides (PA) aliphatiques, tout particulièrement ceux à nombre de carbones élevées (longue chaîne), présentent souvent de très bonnes performances en tenue au vieillissement, malheureusement le point de fusion est bas (typiquement inférieur à environ 200°C). 30 Au contraire les compositions à base de PA semi-aromatiques, aussi appelés polyphtalamides (PPA), qui sont typiquement des copolymères avec un motif dérivé de l'acide téréphtalique présentent ce caractère d'un point de fusion élevé (typiquement supérieur à environ 220°C). Ils ont aussi l'avantage d'être chimiquement plus résistant à chaud aux fluides tels que la bio-essence alcoolisée ou le liquide de refroidissement. Par contre, comparé aux 35 PA aliphatiques longues-chaines (à motif à nombre de carbone élevé présentant un nombre 2 moyen d'atomes de carbone par atome d'azote allant de 10 à 18) ils sont peu ductiles, peu performant en choc à froid, peu flexibles et peu performants en tenue au vieillissement. De plus, les tubes recherchés doivent éviter les inconvénients suivants : -si le tube est un tube multicouche, le délaminage des couches, notamment internes, 5 notamment lors de l'insertion de raccord (ce qui peut conduire à des fuites) ; -un gonflement excessif du tube après vieillissement dans les systèmes essence (y compris bioessence) et diesel (y compris pour les biodiesels), qui peut conduire à des fuites ou des problèmes de positionnement sous le véhicule. Le brevet EP 2310438 décrit des copolyamides A/XT, notamment un 11/10T et des 10 tubes extrudés à partir de cette composition. Le brevet EP 2098580 décrit des tubes comprenant au moins deux couches de polyamides, plastifiées ou non, l'une étant une couche formée d'une composition adhésive, l'autre étant une couche barrière en EVOH ou une couche en polyamide présentant un nombre moyen d'atomes de carbone par atome d'azote noté CA compris entre 4 et 8,5, 15 avantageusement entre 4 et 7, ou au moins trois couches, une couche endurante formée d'une composition comprenant un polyamide noté C présentant un nombre moyen d'atomes de carbone par atome d'azote noté Cc compris entre 9 et 18, avantageusement entre 10 et 18. La demande internationale WO 2017/121961 décrit des MLT destinées au transport de carburants, en particulier d'essence, notamment alcoolisée, comprenant de l'extérieur vers 20 l'intérieur au moins une couche barrière (1) et au moins une couche intérieure (2) situé au- dessous de la couche barrière, la couche barrière (1) étant une couche en EVOH ou en-PPA, la couche intérieure (2) comprenant majoritairement au moins un polyamide de type aliphatique et contenant en moyenne de 0 à 1,5% en poids de plastifiant par rapport au poids total de la composition de la couche (2). La demande internationale WO 2017/121962 décrit des MLT comprenant de l'intérieur vers l'extérieur au moins une couche intérieure barrière (1) en PPA et au moins une couche extérieure (2) situé au-dessus de la couche barrière contenant en moyenne de 0 à 5% de plastifiant par rapport au poids total de la composition de la couche (2) et comprenant majoritairement au moins un polyamide de type aliphatique. Ces deux demandes internationales visent donc la diminution de l'extraction du plastifiant avec des essences alcoolisées par l'utilisation d'une proportion de plastifiant très faible. Même si certains copolyamides semi-aromatiques présentent ce double avantage de point de fusion élevé associé à une bonne ductilité et à une bonne tenue au vieillissement, le problème qui reste à résoudre est que de nos jours et dans le futur, pour les applications à 3 haute température, il faut de plus en plus souvent une troisième caractéristique haute température supplémentaire, celle d'une haute tenue à la pression d'éclatement, ce qui fait défaut aux polyphtalamides, en particulier à leurs compositions qui sont suffisamment ductiles, bonnes en chocs à froid et en vieillissement (car les propriétés demandées sont antagonistes 5 et cela conduit à des compromis de propriétés pour les tube monocouche en polyphtalamide). Par ailleurs, les structures décrites dans les brevets ou demande de brevet ci-dessus, ne présentent pas les trois propriétés à hautes températures ci-dessus définies. La présente invention entend résoudre les problèmes ci-dessus définis par un agencement et une constitution particulière des couches de la structure multicouche et 10 notamment par des copolyamides semi-aromatiques combinés avec une catégorie de polyamide très cristallin particulière, et sous forme de structure multicouche, en particulier de tube multicouche. La présente invention concerne donc une structure tubulaire multicouche (MLT) destinée au transport de fluides tels que de l'air, de l'huile, de l'eau, une solution d'urée, un 15 liquide de refroidissement à base de glycol, un refroidisseur d'huile de transmission (TOC), ou un carburant tel que de l'essence, en particulier de la bio-essence ou du diesel, en particulier bio-diesel, comprenant au moins une couche (1) et au moins une couche (2), ladite couche (1) comprenant une composition comprenant : - a) au moins 50% en poids d'au moins un polyamide semi-aromatique de formule 20 W/ZT dans laquelle : - W est un motif répétitif aliphatique choisi parmi un motif obtenu à partir de la polycondensation d'au moins un acide aminocarboxylique en C4-C36, un motif obtenu à partir de la polycondensation d'au moins un lactame en C4-C36, et un motif répétitif X.Y aliphatique obtenu à partir de la 25 polycondensation : - d'au moins une diamine X, ladite diamine étant choisie parmi une diamine aliphatique linéaire ou ramifiée ou un mélange de ceux-ci, et - d'au moins un diacide carboxylique Y, ledit diacide étant un diacide aliphatique, 30 ladite diamine et ledit diacide comprenant de 4 à 36 atomes de carbone, avantageusement de 6 à 18 atomes de carbone, notamment de 9 à 18 atomes de carbone, la proportion molaire de W étant de 0,3 à 1,1 pour 1 mole de ZT, préférentiellement de 0,5 à 1 pour 1 mole de ZT, 4 - ZT est un motif répétitif obtenu à partir de la polycondensation d'au moins une diamine aliphatique linéaire ou ramifiée (Z) comprenant de 9 à 18 atomes de carbone, avantageusement de 10 à 15 atomes de carbone, avec de l'acide téréphtalique (T), 5 - b) au moins 10% en poids, préférentiellement au moins 15% d'un modifiant choc, - c) de 0 à 20% en poids d'au moins un plastifiant, - d) de 0 à 40% en poids d'au moins un additif, la somme a) +b) + c) + d) étant égale à 100%, ladite couche (2) comprenant une composition comprenant 10 a') au moins 50% en poids d'au moins un polyamide semi-cristallin à courte chaîne noté (A) constitué d'au moins 70% de motifs aliphatiques et présentant un nombre moyen d'atomes de carbone par atome d'azote noté CA allant de 4 à 9,5, avantageusement de 4 à 8, en particulier de 4 à 7, ledit polyamide aliphatique à courte chaîne (A) étant : 15 - de formule XiYi/Zi, dans laquelle : - XiYi est un motif répétitif aliphatique obtenu à partir de la polycondensation d'au moins une diamine aliphatique Xi linéaire ou ramifiée comprenant de 2 à 6 atomes de carbone, avantageusement de 4 à 6 atomes de carbone, en particulier comprenant 6 atomes de carbone avec au moins un diacide 20 carboxylique aliphatique Yi comprenant de 2 à 12 atomes de carbone, avantageusement de 6 à 10 atomes de carbone, - Zi est au moins un motif répétitif polyamide optionnel, Zi pouvant être présent jusqu'à 30% en poids par rapport au poids total XiYi/Zi, préférentiellement jusqu'à 15% en poids par rapport au poids total XiYi/Zi, 25 ou - de formule V/Zi, V étant un motif répétitif obtenu à partir de la polycondensation d'au moins un lactame comprenant de 2 à 8 atomes de carbone, avantageusement de 4 à 6 atomes de carbone, en particulier 6 atomes de carbone ou d'au moins un acide aminocarboxylique comprenant de 2 à 8 atomes de carbone, avantageusement de 30 4 à 6 atomes de carbone, en particulier 6 atomes de carbone, Zi étant tel que défini ci-dessus en a'), - b') de 0 à 15% d'au moins un modifiant choc, - c') de 0 à 12% en poids d'au moins un plastifiant, - d') de 0 à 40% en poids d'au moins un additif, 35 la somme a') + b') + c') + d') étant égale à 100%. 5 Les Inventeurs ont donc trouvés que la combinaison de copolyamides semi-aromatiques avec des polyamides semi-cristallins particuliers sous forme de structure tubulaire multicouche présentait l'avantage de posséder les trois propriétés, à savoir un point de fusion élevé, une 5 haute tenue au vieillissement à haute température ainsi qu'une haute pression d'éclatement à haute température. Par ailleurs, les structures tubulaires multicouches de l'Invention ne présentent plus les problèmes de HDT, fluage, tenue au raccord à chaud, thermoformabilité et rayon de croquage rencontrés avec les MLT de l'art antérieur. 10 L'expression « polyamide semi-cristallin à courte chaîne » désigne un polyamide présentant un nombre moyen d'atomes de carbone par atome d'azote allant de 4 à 9,5, avantageusement de 4 à 8, en particulier de 4 à 7. Le terme « fluide » désigne un gaz utilisé dans l'automobile, en particulier un gaz tel que l'air 15 ou un liquide, en particulier un liquide et notamment une huile, un liquide de frein, une solution d'urée, un liquide de refroidissement à base de glycol, un refroidisseur d'huile de transmission (TOC), ou un carburant tel que de l'essence, en particulier de la bio-essence ou du diesel, en particulier bio-diesel. L'azote et l'oxygène sont exclus de la définition dudit gaz. 20 Avantageusement, le fluide est choisi parmi l'air, l'huile, un liquide de frein, une solution d'urée, un liquide de refroidissement à base de glycol, un refroidisseur d'huile de transmission (TOC), ou un carburant tel que de l'essence, en particulier de la bio-essence ou du diesel, en particulier bio-diesel. La nomenclature utilisée pour définir les polyamides est décrite dans la norme ISO 1874- 25 1:2011 "Plastiques -- Matériaux polyamides (PA) pour moulage et extrusion -- Partie 1: Désignation" et est bien connue de l'homme du métier. Le terme « polyamide » selon l'invention désigne aussi bien un homopolyamide qu'un copolyam ide. S'agissant de la couche (1) 30 Dans une première variante de l'invention, le motif répétitif aliphatique W est obtenu à partir de la polycondensation d'au moins un acide aminocarboxylique en C4-C36. Avantageusement, ledit acide aminocarboxylique comprend de 9 à 12 atomes de carbone. Il peut ainsi être choisi parmi l'acide 9-aminononanoïque (noté 9), l'acide 10-aminodécanoïque (noté 10), l'acide 11-aminoundécanoïque (noté 11) et l'acide 12-aminododécanoïque (noté 35 12), avantageusement l'acide aminocarboxylique est le l'acide 11-aminoundécanoïque. 6 Dans une deuxième variante de l'invention, le motif répétitif aliphatique W est obtenu à partir de la polycondensation d'au moins un lactame en C4-036. Avantageusement le lactame comprend de 9 à 12 atomes de carbone. Il peut ainsi être choisi parmi le décanolactame (noté 10), l'undécanolactame (noté 11) et le laurolactame ou 5 lauryllactame (noté 12), avantageusement le lactame est le lauryllactame. Toutefois, on peut tout à fait envisager de mettre en oeuvre, pour l'obtention de ce même motif W, un mélange de deux ou de plusieurs acides aminocarboxyliques, un mélange de deux ou de plusieurs lactames, mais également un mélange d'un, de deux ou de plusieurs acides aminocarboxyliques avec un, deux ou plusieurs lactames. 10 De manière plus particulièrement préférée, le motif répétitif W est obtenu à partir d'un seul acide aminocarboxylique ou d'un seul lactame. W : motif répétitif X.Y Le motif répétitif X.Y est un motif obtenu à partir de la polycondensation d'au moins une diamine aliphatique linéaire ou ramifiée X ou d'un mélange de celles-ci, 15 et d'au moins un diacide carboxylique aliphatique. Les proportions molaires en diamine et en diacide carboxylique sont préférentiellement stoechiométriques. La diamine aliphatique utilisée pour l'obtention de ce motif répétitif X.Y est une diamine aliphatique qui présente une chaine principale linéaire comprenant de 4 à 36 atomes de 20 carbone. Cette chaine principale linéaire peut, le cas échéant, comporter un ou plusieurs substituant(s) méthyle et/ou éthyle ; dans cette dernière configuration, on parle de "diamine aliphatique ramifiée". Dans le cas où la chaine principale ne comporte aucun substituant, la diamine aliphatique est dite "diamine aliphatique linéaire". 25 Qu'elle comporte ou non des substituants méthyle et/ou éthyle sur la chaine principale, la diamine aliphatique utilisée pour l'obtention de ce motif répétitif X.Y comprend de 4 à 36 atomes de carbones, avantageusement de 6 à 18 atomes de carbone, notamment de 9 à 18 atomes de carbone. Lorsque cette diamine est une diamine aliphatique linéaire, elle répond alors à la formule H2N- 30 (CH2)x-NH2 et peut être choisie par exemple parmi la butanediamine, la pentanediamine, l'hexanediamine, l'heptanediamine, l'octanediamine, la nonanediamine, la décanediamine, l'undécanediamine, la dodécanediamine, la tridécanediamine, la tétradécanediamine, l'hexadécanediamine, l'octadécanediamine et l'octadécènediamine. Les diamines aliphatiques linéaires qui viennent d'être citées peuvent être toutes bio ressourcées au sens de la norme 35 ASTM D6866. 7 Lorsque cette diamine est une diamine aliphatique ramifiée, elle peut notamment être la méthyl-2 pentanediamine, la 2-méthyl-1,8-octanediamine ou la triméthylène (2,2,4 ou 2,4,4) hexanediamine. Le diacide carboxylique comprend de 4 à 36 atomes de carbone, avantageusement de 6 à 18 5 atomes de carbone, notamment de 9 à 18 atomes de carbone. Le diacide carboxylique aliphatique peut être choisi parmi les diacides carboxyliques aliphatiques, linéaires ou ramifiés Lorsque l'acide dicarboxylique est aliphatique et linéaire, il peut être choisi parmi l'acide succinique (4), l'acide pentanedioïque (5), l'acide adipique (6), l'acide heptanedioïque (7), 10 l'acide octanedioïque (8), l'acide azélaïque (9), l'acide sébacique (10), l'acide undécanedioïque (11), l'acide dodécanedioïque (12), l'acide brassylique (13), l'acide tétradécanedioïque (14), l'acide hexadécanedioïque (16), l'acide octadécanedioïque (18), l'acide octadécènedioïque (18), l'acide eicosanedioïque (20), l'acide docosanedioïque (22) et les dimères d'acides gras contenant 36 carbones. 15 Les dimères d'acides gras mentionnés ci-dessus sont des acides gras dimérisés obtenus par oligomérisation ou polymérisation d'acides gras monobasiques insaturés à longue chaîne hydrocarbonée (tels que l'acide linoléïque et l'acide oléïque), comme décrit notamment dans le document EP 0 471 566. Avantageusement, ladite couche (1) comprend une composition constituée d'au moins 50% 20 en poids dudit au moins un polyamide semi-aromatique. Avantageusement, ladite couche (1) comprend une composition constituée d'au moins 60% en poids dudit au moins un polyamide semi-aromatique. Avantageusement, ladite couche (1) comprend une composition constituée d'au moins 70% en poids dudit au moins un polyamide semi-aromatique. 25 Avantageusement, ladite couche (1) comprend une composition constituée d'au moins 80% en poids d'un polyamide semi-aromatique. Avantageusement, ladite couche (1) comprend une composition constituée d'au moins 90% en poids d'un polyamide semi-aromatique. Avantageusement, ladite couche (1) comprend une composition constituée d'au moins 60% 30 en poids d'un polyamide semi-aromatique. Avantageusement, ladite couche (1) comprend une composition constituée d'au moins 70% en poids d'un polyamide semi-aromatique. Avantageusement, ladite couche (1) comprend une composition constituée d'au moins 80% en poids d'un polyamide semi-aromatique. 8 Avantageusement, ladite couche (1) comprend une composition constituée d'au moins 90% en poids d'un polyamide semi-aromatique. Elle peut de plus contenir jusqu'à 10% d'au moins un autre polyamide, notamment un polyamide aliphatique. 5 La structure tubulaire peut comprendre plusieurs couches (1) identiques ou différentes, en particulier identiques. S'agissant de la couche (2) Polyamide aliphatique à courte chaîne (A) : La couche (2) comprend une composition comprenant au moins 50% d'au moins un 10 polyamide semi-cristallin à courte chaîne noté (A) constitué d'au moins 70% de motifs aliphatiques. L'expression « polyamide semi-cristallin» au sens de l'invention tout au long de la description désigne des polyamides qui présentent une température de fusion (Tf) et une enthalpie de fusion AH > 25 J/g, en particulier > 40 J/g, notamment > 45J/g, ainsi qu'une température de 15 transition vitreuse (Tg) tels que déterminés par DSC selon la norme ISO 11357-1 :2016 et ISO 11357-2 et 3 :2013, à une vitesse de chauffe de 20K/min. Dans toute la description, l'expression « constitué d'au moins 70% de motifs aliphatiques» signifie que le polyamide à courte chaîne (A) est majoritairement aliphatique, c'est-à-dire que le motif Zi est constitué de motif répétitif polyamide non aliphatique pouvant aller jusqu'à 20 30% et faisant le complément à 100% en poids dans le polyamide (A), auquel cas le polyamide à courte chaîne (A) est constitué de 70% ou plus de motifs aliphatiques. Dans le cas où Zi est un motif répétitif polyamide aliphatique faisant le complément à 100% en poids dans le polyamide (A), alors le polyamide à courte chaîne (A) est totalement aliphatique et est donc constitué de 100% de motifs aliphatiques. 25 II existe un cas intermédiaire ou Zi est constitué de motifs répétitifs aliphatiques et de motifs répétitifs non aliphatiques faisant le complément à 100% en poids dans le polyamide (A), alors le polyamide à courte chaîne (A) est constitué de plus de 70% de motifs aliphatiques. Avantageusement, ledit polyamide semi-cristallin à courte chaîne noté (A) est constitué d'au moins 85% en poids de motifs aliphatiques. 30 Avantageusement, ladite composition comprend au moins 60% en poids d'au moins un polyamide à courte chaîne (A). Avantageusement, ladite composition comprend au moins 70% en poids d'au moins un polyamide à courte chaîne (A). Avantageusement, ladite composition comprend au moins 80% en poids d'au moins un 35 polyamide à courte chaîne (A). 9 Avantageusement, ladite composition comprend au moins 90% en poids d'au moins un polyamide à courte chaîne (A). Avantageusement, ladite composition comprend au moins 60% en poids d'un ou deux polyamides à courte chaîne (A). 5 Avantageusement, ladite composition comprend au moins 70% en poids d'un ou deux polyamides à courte chaîne (A). Avantageusement, ladite composition comprend au moins 80% en poids d'un ou deux polyamides à courte chaîne (A). Avantageusement, ladite composition comprend au moins 90% en poids d'un ou deux 10 polyamides à courte chaîne (A). Avantageusement, ladite composition comprend au moins 60% en poids d'un polyamide à courte chaîne (A). Avantageusement, ladite composition comprend au moins 70% en poids d'un polyamide à courte chaîne (A). 15 Avantageusement, ladite composition comprend au moins 80% en poids d'un polyamide à courte chaîne (A). Avantageusement, ladite composition comprend au moins 90% en poids d'un polyamide à courte chaîne (A). L'expression « nombre moyen d'atome de carbone par atome d'azote » signifie dans le cas 20 d'un homopolyamide de type PA-XiYi, le nombre d'atomes de carbone par atome d'azote est la moyenne du motif Xi et du motif Yi. Avantageusement, les motifs aliphatiques (A) présentent un nombre moyen d'atomes de carbone par atome d'azote de 4 à 8. Avantageusement, les motifs aliphatiques (A) présentent un nombre moyen d'atomes de 25 carbone par atome d'azote de 4 à 7. Dans le cas des copolyamides, le nombre d'atome de carbone par atome d'azote se calcule selon le même principe. Le calcul est réalisé au prorata molaire des différents motifs amides. Lorsque la diamine Xi est une diamine aliphatique linéaire, elle peut être choisie par exemple parmi l'éthylène diamine, la propylènediamine, la butanediamine, la pentanediamine, et 30 l'hexanediamine. Lorsque la diamine Xi est une diamine aliphatique ramifiée, elle peut notamment être la méthyl-2 pentanediamine, la 2-méthyl-1,8-octanediamine ou la triméthylène (2,2,4 ou 2,4,4) hexanediamine. Le diacide carboxylique peut être choisi parmi les diacides carboxyliques aliphatiques, 35 linéaires ou ramifiés. 10 Lorsque l'acide dicarboxylique Yi est aliphatique et linéaire, il peut être choisi parmi l'acide oxalique (2), l'acide malonique (3), l'acide succinique (4), l'acide pentanedioïque (5), l'acide adipique (6), l'acide heptanedioïque (7), l'acide octanedioïque (8), l'acide azélaïque (9), l'acide sébacique (10), l'acide undécanedioïque (11), l'acide dodécanedioïque (12). 5 Z1 motif polyamide optionnel Zi est au moins un motif répétitif polyamide obtenu à partir de la polycondensation d'au moins un lactame, d'au moins un acide aminocarboxylique ou d'au moins un motif répétitif X2Y2 obtenu à partir de la polycondensation d'au moins une diamine X2 et d'au moins un diacide carboxylique Y2. 10 Lorsque Z1 est obtenu à partir de la polycondensation d'au moins un lactame, ledit lactame est en C2-012, de préférence en C6 ou en Cg-012, plus préférentiellement en C6, Cg ou C10. Lorsque Z1 est obtenu à partir de la polycondensation d'au moins un acide aminocarboxylique, ledit acide aminocarboxylique est en C2-012, de préférence en C6 ou en Cg-012, plus préférentiellement en 06, Cg ou Cio. 15 Il est bien évident que lorsque Zi est par exemple en 012 (lactame ou acide aminocarboxylique), la proportion de Zi dans le polyamide aliphatique à courte chaîne (A) est telle qu'elle respecte le nombre moyen d'atomes de carbone par atome d'azote noté CA allant de 4 à 9,5, avantageusement de 4 à 8, en particulier de 4 à 7. Polyamide aliphatique à courte chaîne (A) : \t/Z1 20 Lorsque V est obtenu à partir de la polycondensation d'au moins un lactame, ledit lactame est en C2-08, préférentiellement en C4-06, notamment en 06, soit le caprolactame. Lorsque V est obtenu à partir de la polycondensation d'au moins un acide aminocarboxylique, ledit acide aminocarboxylique est en en C2-08, préférentiellement en C4-06, notamment en 06, soit l'acide aminohexanoïque. 25 Z1 est également un motif optionnel et est tel que défini pour XiYi/Zi. Dans une variante, Z1 est présent jusqu'à 30% en poids par rapport au poids total de (A), quelle que soit la structure XiYi/Zi ou V/Zi. Dans une autre variante, Zi est présent jusqu'à 15% en poids par rapport au poids total de (A), quelle que soit la structure XiYi/Zi ou V/Z1. 30 Dans encore une autre variante Zi est présent jusqu'à 10% en poids, notamment jusqu'à 5% en poids par rapport au poids total de (A), quelle que soit la structure XiYi/Zi ou V/Z1. Avantageusement, la proportion de Zi est égale à 0, que ce soit dans la structure XiYi/Zi ou dans la structure V/Z1. La structure tubulaire peut comprendre plusieurs couches (2) identiques ou différentes, en 35 particulier différentes. 11 S'agissant du modifiant choc Le modifiant choc est avantageusement constitué par un polymère présentant un module de flexion inférieur à 100 MPa mesuré selon la norme ISO 178: 2010, déterminé à 23°C avec 5 une humidité relative : RH50%, et de Tg inférieure à 0°C (mesurée selon la norme 11357- 2 :2013 au niveau du point d'inflexion du thermogramme DSC), en particulier une polyoléfine. La polyoléfine du modifiant choc peut être fonctionnalisée ou non fonctionnalisée ou être un mélange d'au moins une fonctionnalisée et/ou d'au moins une non fonctionnalisée. Pour simplifier on a désigné la polyoléfine par (B) et on a décrit ci- dessous des polyoléfines 10 fonctionnalisées (B1) et des polyoléfines non fonctionnalisées (B2). Une polyoléfine non fonctionnalisée (B2) est classiquement un homo polymère ou copolymère d'alpha oléfines ou de dioléfines, telles que par exemple, éthylène, propylène, butène-1, octène-1, butadiène. A titre d'exemple, on peut citer : - les homo polymères et copolymères du polyéthylène, en particulier LDPE, HDPE, 15 LLDPE(linear low density polyéthylène, ou polyéthylène basse densité linéaire), VLDPE(very low density polyéthylène, ou polyéthylène très basse densité) et le polyéthylène métallocène . -les homopolymères ou copolymères du propylène. - les copolymères éthylène/alpha-oléfine tels qu'éthylène/propylène, les EPR(abréviation d'éthylène-propylene-rubber) et éthylène/propylène/diène (EPDM). 20 - les copolymères blocs styrène/éthylène-butène/styrène (SEBS), styrène/butadiène/styrène (SBS), styrène/isoprène/ styrène (SIS), styrène/éthylène-propylène/styrène (SEPS). - les copolymères de l'éthylène avec au moins un produit choisi parmi les sels ou les esters d'acides carboxyliques insaturés tel que le (méth)acrylate d'alkyle (par exemple acrylate de méthyle), ou les esters vinyliques d'acides carboxyliques saturés tel que l'acétate de vinyle 25 (EVA), la proportion de comonomère pouvant atteindre 40% en poids. La polyoléfine fonctionnalisée (B1) peut être un polymère d'alpha oléfines ayant des motifs réactifs (les fonctionnalités) ; de tels motifs réactifs sont les fonctions acides, anhydrides, ou époxy. À titre d'exemple, on peut citer les polyoléfines précédentes (B2) greffées ou co- ou ter polymérisées par des époxydes insaturés tels que le (méth)acrylate de glycidyle, ou par des 30 acides carboxyliques ou les sels ou esters correspondants tels que l'acide (méth)acrylique (celui-ci pouvant être neutralisé totalement ou partiellement par des métaux tels que Zn, etc.) ou encore par des anhydrides d'acides carboxyliques tels que l'anhydride maléique. Une polyoléfine fonctionnalisée est par exemple un mélange PE/EPR, dont le ratio en poids peut varier dans de larges mesures, par exemple entre 40/60 et 90/10, ledit mélange étant co-greffé 12 avec un anhydride, notamment anhydride maléique, selon un taux de greffage par exemple de 0,01 à 5% en poids. La polyoléfine fonctionnalisée (B1) peut être choisie parmi les (co)polymères suivants, greffés avec anhydride maléique ou méthacrylate de glycidyle, dans lesquels le taux de greffage est 5 par exemple de 0,01 à 5% en poids : - du PE, du PP, des copolymères de l'éthylène avec propylène, butène, hexène, ou octène contenant par exemple de 35 à 80% en poids d'éthylène ; - les copolymères éthylène/alpha-oléfine tels qu'éthylène/propylène, les EPR(abréviation d'éthylène-propylene-rubber) et éthylène/propylène/diène (EPDM). 10 - les copolymères blocs styrène/éthylène-butène/styrène (SEBS), styrène/butadiène/styrène (SBS), styrène/isoprène/ styrène (SIS), styrène/éthylène-propylène/styrène (SEPS). - des copolymères éthylène et acétate de vinyle (EVA), contenant jusqu'à 40% en poids d'acétate de vinyle ; - des copolymères éthylène et (méth)acrylate d'alkyle, contenant jusqu'à 40% en poids de 15 (méth)acrylate d'alkyle ; - des copolymères éthylène et acétate de vinyle (EVA) et (méth)acrylate d'alkyle, contenant jusqu'à 40% en poids de comonomères. La polyoléfine fonctionnalisée (B1) peut être aussi choisie parmi les copolymères éthylène/propylène majoritaires en propylène greffés par de l'anhydride maléique puis 20 condensés avec du polyamide (ou un oligomère de polyamide) mono aminé (produits décrits dans EP-A-0342066). La polyoléfine fonctionnalisée (B1) peut aussi être un co- ou ter polymère d'au moins les motifs suivants : (1) éthylène, (2) (méth)acrylate d'alkyle ou ester vinylique d'acide carboxylique saturé et (3) anhydride tel que anhydride maléique ou acide (méth)acrylique ou époxy tel que 25 (méth)acrylate de glycidyle. A titre d'exemple de polyoléfines fonctionnalisées de ce dernier type, on peut citer les copolymères suivants, où l'éthylène représente de préférence au moins 60% en poids et où le ter monomère (la fonction) représente par exemple de 0,1 à 10% en poids du copolymère : - les copolymères éthylène/(méth)acrylate d'alkyle / acide (méth)acrylique ou anhydride 30 maléique ou méthacrylate de glycidyle ; - les copolymères éthylène/acétate de vinyle/anhydride maléique ou méthacrylate de glycidyle; - les copolymères éthylène/acétate de vinyle ou (méth)acrylate d'alkyle / acide (méth)acrylique ou anhydride maléique ou méthacrylate de glycidyle. Dans les copolymères qui précèdent, l'acide (méth)acrylique peut être salifié avec Zn ou Li. 13 Le terme "(méth)acrylate d'alkyle" dans (B1) ou (B2) désigne les méthacrylates et les acrylates d'alkyle en Cl à C8, et peut être choisi parmi l'acrylate de méthyle, l'acrylate d'éthyle, l'acrylate de n-butyle, l'acrylate d'iso butyle, l'acrylate d'éthyl-2-hexyle, l'acrylate de cyclohexyle, le méthacrylate de méthyle et le méthacrylate d'éthyle. 5 Par ailleurs, les polyoléfines précitées (B1) peuvent aussi être réticulées par tout procédé ou agent approprié (diépoxy, diacide, peroxyde, etc.) ; le terme polyoléfine fonctionnalisée comprend aussi les mélanges des polyoléfines précitées avec un réactif difonctionnel tel que diacide, dianhydride, diépoxy, etc. susceptible de réagir avec celles-ci ou les mélanges d'au moins deux polyoléfines fonctionnalisées pouvant réagir entre elles. 10 Les copolymères mentionnés ci-dessus, (B1) et (B2), peuvent être copolymérisés de façon statistique ou séquencée et présenter une structure linéaire ou ramifiée. Le poids moléculaire, l'indice MFI, la densité de ces polyoléfines peuvent aussi varier dans une large mesure, ce que l'homme de l'art appréciera. MFI, abréviation de Melt Flow Index, est l'indice de fluidité à l'état fondu. On le mesure selon la norme ASTM 1238. 15 Avantageusement les polyoléfines (B2) non fonctionnalisées sont choisies parmi les homopolymères ou copolymères du polypropylène et tout homo polymère de l'éthylène ou copolymère de l'éthylène et d'un comonomère de type alpha oléfinique supérieur tel que le butène, l'hexène, l'octène ou le 4-méthyl 1-Pentène. On peut citer par exemple les PP, les PE de haute densité, PE de moyenne densité, PE basse densité linéaire, PE basse densité, PE 20 de très basse densité. Ces polyéthylènes sont connus par l'Homme de l'Art comme étant produits selon un procédé « radicalaire », selon une catalyse de type « Ziegler » ou, plus récemment, selon une catalyse dite « métallocène ». Avantageusement les polyoléfines fonctionnalisées (B1) sont choisies parmi tous polymère comprenant des motifs alpha oléfiniques et des motifs porteurs de fonctions réactives polaires 25 comme les fonctions époxy, acide carboxylique ou anhydride d'acide carboxylique. A titre d'exemples de tels polymères, on peut citer les ter polymères de l'éthylène, d'acrylate d'alkyle et d'anhydride maléique ou de méthacrylate de glycidyle comme les Lotader® de la Demanderesse ou des polyoléfines greffées par de l'anhydride maléique comme les Orevac® de la Demanderesse ainsi que des ter polymères de l'éthylène, d'acrylate d'alkyle et d'acide 30 (meth) acrylique. On peut citer aussi les homopolymères ou copolymères du polypropylène greffés par un anhydride d'acide carboxylique puis condensés avec des polyamides ou des oligomères mono aminés de polyamide. S'agissant du plastifiant : A titre d'exemple, les plastifiants sont choisis parmi les dérivés de benzène sulfonamide, tels 35 que le n-butyl benzène sulfonamide (BBSA) ; l'éthyl toluène sulfonamide ou le N-cyclohexyl 14 toluène sulfonamide ; les esters d'acides hydroxy-benzoïques, tels que le parahydroxybenzoate d'éthyl-2-hexyle et le parahydroxybenzoate de décyl-2-hexyle ; les esters ou éthers du tétrahydrofurfuryl alcool, comme l'oligoéthylèneoxytétrahydrofurfurylalcool; et les esters de l'acide citrique ou de l'acide 5 hydroxy-malonique, tel que l'oligoéthylèneoxy malonate. On ne sortirait pas du cadre de l'invention en utilisant un mélange de plastifiants. S'agissant de l'additif : Les additifs optionnellement utilisés dans les compositions de l'invention sont les additifs 10 classiques utilisés dans les polyamides et bien connus de l'homme du métier et sont notamment décrits dans EP 2098580. Par exemple, ils comprennent une charge antistatique choisie parmi le noir de carbone, le graphite, des fibres de carbone, des nanotubes de carbone, en particulier noir de carbone et nanotubes de carbone, un antioxydant, un stabilisant à la chaleur, un absorbeur d'UV, un 15 stabilisant à la lumière, un lubrifiant, une charge inorganique, un agent ignifugeant, un agent nucléant et un colorant, des fibres de renfort, une cire et leurs mélanges. A titre d'exemple, le stabilisant peut être un stabilisant UV, un stabilisant organique ou plus généralement une combinaison de stabilisants organiques, tel un antioxydant de type phénol (par exemple du type de celle de l'irganox® 245 ou 1098 ou 1010 de la société Ciba-BASF), 20 un antioxydant de type phosphite (par exemple l'irgafos® 126 et l'irgafos® 168 de la société Ciba-BASF) et voire éventuellement d'autres stabilisants comme un HALS, ce qui signifie Hindered Amine Light Stabiliser ou stabilisant lumière de type amine encombrée (par exemple le Tinuvin® 770 de la société Ciba-BASF), un anti-UV (par exemple le Tinuvin® 312 de la société Ciba) ou un stabilisant à base de phosphore. On peut également utiliser des 25 antioxydants de type amine tel le Naugard® 445 de la société Crompton ou encore des stabilisants polyfonctionnels tel le Nylostab® S-EED de la société Clariant. Ce stabilisant peut également être un stabilisant minéral, tel qu'un stabilisant à base de cuivre. A titre d'exemple de tels stabilisants minéraux, on peut citer les halogénures et les acétates de cuivre. Accessoirement, on peut considérer éventuellement d'autres métaux tel l'argent, 30 mais ceux-ci sont connus pour être moins efficaces. Ces composés à base de cuivre sont typiquement associés à des halogénures de métaux alcalins, en particulier le potassium. S'agissant de la couche (1), du modifiant choc et du plastifiant, dans une première variante, la proportion de modifiant choc dans la composition de ladite couche (1) est d'au moins 10% en 35 poids par rapport au poids total de la composition. 15 Dans une seconde variante, la proportion de modifiant choc dans la composition de ladite couche (1) est d'au moins 15% en poids par rapport au poids total de la composition. Dans une troisième variante, ladite couche (1) est dépourvue de plastifiant. Dans une quatrième variante, la proportion de modifiant choc dans la composition de ladite 5 couche (1) est d'au moins 10% en poids par rapport au poids total de la composition et ladite couche (1) est dépourvue de plastifiant. Dans une cinquième variante, la proportion de modifiant choc dans la composition de ladite couche (1) est d'au moins 15% en poids par rapport au poids total de la composition et ladite couche (1) est dépourvue de plastifiant. 10 S'agissant de la couche (2), du modifiant choc et du plastifiant, dans une première variante, la proportion de modifiant choc dans la composition de ladite couche (2) est 12cYo en poids par rapport au poids total de la composition. Dans une seconde variante, la proportion de plastifiant dans la composition de ladite couche (2) est de 0 à 15% par rapport au poids total de la composition. 15 Dans une troisième variante, ladite couche (2) est dépourvue de plastifiant. Dans une quatrième variante, la proportion de modifiant choc dans la composition de ladite couche (2) est 12cYo en poids par rapport au poids total de la composition et la proportion de plastifiant dans la composition de ladite couche (2) est de 0 à 15% par rapport au poids total de la composition. 20 Dans une cinquième variante, la proportion de modifiant choc dans la composition de ladite couche (2) est 12cYo en poids par rapport au poids total de la composition et ladite couche (2) est dépourvue de plastifiant. S'agissant de la couche (1) et de la couche (2) et du modifiant choc ainsi que du plastifiant, 25 dans une première variante, la proportion de modifiant choc dans la composition de ladite couche (1) est d'au moins 10% en poids par rapport au poids total de la composition et la proportion de modifiant choc dans la composition de ladite couche (2) est 12cYo en poids par rapport au poids total de la composition. Dans une seconde variante, la proportion de modifiant choc dans la composition de ladite 30 couche (1) est d'au moins 15% en poids par rapport au poids total de la composition et la proportion de modifiant choc dans la composition de ladite couche (2) est 12cYo en poids par rapport au poids total de la composition. Avantageusement, la proportion de modifiant choc b) de la couche (1) est supérieure ou égale à 1,5 fois la proportion de modifiant choc b') de la couche (2). 16 Dans une troisième variante, ladite couche (1) est dépourvue de plastifiant et la proportion de plastifiant dans ladite couche (2) est de 0 à 20% en poids ladite par rapport au poids total de la composition. Dans une quatrième variante, la proportion de plastifiant dans ladite couche (1) est de 0 à 20% 5 en poids ladite par rapport au poids total de la composition et ladite (2) est dépourvue de plastifiant. Dans une cinquième variante, ladite couche (1) et ladite (2) sont dépourvues de plastifiant. Dans une sixième variante, la proportion de modifiant choc dans la composition de ladite couche (1) est d'au moins 10% en poids par rapport au poids total de la composition et la 10 proportion de modifiant choc dans la composition de ladite couche (2) est 12cYo en poids par rapport au poids total de la composition, ladite couche (1) est dépourvue de plastifiant et la proportion de plastifiant dans ladite couche (2) est de 0 à 20% en poids ladite par rapport au poids total de la composition. Dans une septième variante, la proportion de modifiant choc dans la composition de ladite 15 couche (1) est d'au moins 10% en poids par rapport au poids total de la composition et la proportion de modifiant choc dans la composition de ladite couche (2) est 12cYo en poids par rapport au poids total de la composition, la proportion de plastifiant dans ladite couche (1) est de 0 à 20% en poids ladite par rapport au poids total de la composition et ladite (2) est dépourvue de plastifiant. 20 Dans une huitième variante, la proportion de modifiant choc dans la composition de ladite couche (1) est d'au moins 10% en poids par rapport au poids total de la composition et la proportion de modifiant choc dans la composition de ladite couche (2) est 12cYo en poids par rapport au poids total de la composition, ladite couche (1) et ladite (2) sont dépourvues de plastifiant. 25 Dans une neuvième variante, la proportion de modifiant choc dans la composition de ladite couche (1) est d'au moins 15% en poids par rapport au poids total de la composition et la proportion de modifiant choc dans la composition de ladite couche (2) est 12cYo en poids par rapport au poids total de la composition, ladite couche (1) est dépourvue de plastifiant et la proportion de plastifiant dans ladite couche (2) est de 0 à 20% en poids ladite par rapport au 30 poids total de la composition. Dans une dixième variante, la proportion de modifiant choc dans la composition de ladite couche (1) est d'au moins 15% en poids par rapport au poids total de la composition et la proportion de modifiant choc dans la composition de ladite couche (2) est 12cYo en poids par rapport au poids total de la composition, la proportion de plastifiant dans ladite couche (1) est 17 de 0 à 20% en poids ladite par rapport au poids total de la composition et ladite (2) est dépourvue de plastifiant. Dans une onzième variante, la proportion de modifiant choc dans la composition de ladite couche (1) est d'au moins 10% en poids par rapport au poids total de la composition et la 5 proportion de modifiant choc dans la composition de ladite couche (2) est12(:)/o en poids par rapport au poids total de la composition, ladite couche (1) et ladite (2) sont dépourvues de plastifiant. Dans un mode de réalisation, le polyamide semi-aromatique de la couche (1) de la structure tubulaire multicouche (MLT) définie ci-dessus, présente une Tm comprise de 230°C à 285°C, 10 notamment de 240°C à 275°C, mesurée selon la Norme ISO 11357-3 :2013. Avantageusement, le polyamide semi-aromatique de la couche (1) de la structure tubulaire multicouche (MLT) définie ci-dessus est choisi parmi le PA 11/10T, PA 12/10T, le PA 1010/10T, le PA 1012/10T, le PA 1212/10T, le PA 610/10T, le PA612/10T, le PA 11/12T, PA 12/12T, le PA 1010/12T, le PA 1012/12T, le PA 1212/12T, le PA 610/12T, le PA612/12T. 15 Dans un autre mode de réalisation, le polyamide semi-cristallin aliphatique à courte chaîne de la couche (2) de la structure tubulaire multicouche (MLT), définie ci-dessus, présente une Tm k 200°C. Avantageusement, le polyamide semi-cristallin aliphatique à courte chaîne de la couche (2) de la structure tubulaire multicouche (MLT), définie ci-dessus, présente une enthalpie de 20 cristallisation k 25 J/g, préférentiellement k 40 J/g, en particulier k 45 J/g mesurée selon la Norme ISO 11357-3 :2013. Avantageusement, le polyamide semi-cristallin aliphatique à courte chaîne de la couche (2) de la structure tubulaire multicouche (MLT), définie ci-dessus, est choisi parmi le PA 610, PA 66, le PA 6, le PA 46, le PA 510, le PA 410, le PA 612, le PA 66/6 et le PA 6/12 avec moins de 25 20% de co-monomère respectivement 6T, 61, 6 et 12. On ne sortirait pas du cadre de l'invention si le polyamide de la couche (2) était le PA 612/6T, le PA 66/6T ou le PA 66/61 avec moins de 20% de co-monomères 6T ou 61. Avantageusement, le polyamide semi-cristallin aliphatique à courte chaîne de la couche (2) de la structure tubulaire multicouche (MLT), définie ci-dessus, comprend au moins un PA6, un 30 PA66 ou un PA6/66 ou un mélange de ceux-ci et au moins un PA 6Y, Y étant un diacide carboxylique aliphatique comprenant de 9 à 14 atome de carbone, la moyenne du nombre moyen d'atomes de carbone par atome d'azote étant comprise de 4 à 9,5, notamment de 4 à 8, en particulier de 4 à 7. Dans une variante, le polyamide semi-aromatique de la couche (1) de la structure tubulaire 35 multicouche (MLT) définie ci-dessus, présente une Tm comprise de 230°C à 285°C, 18 notamment de 240°C à 275°C, mesurée selon la Norme ISO 11357-3 :2013 et le polyamide semi-cristallin aliphatique à courte chaîne de la couche (2) présente une Tm k 200°C. Avantageusement, le polyamide semi-aromatique de la couche (1) de la structure tubulaire multicouche (MLT) définie ci-dessus, présente une Tm comprise de 240°C à 275°C, mesurée 5 selon la Norme ISO 11357-3 :2013 et le polyamide semi-cristallin aliphatique à courte chaîne de la couche (2) présente une Tm k 200°C. Avantageusement, le polyamide semi-aromatique de la couche (1) de la structure tubulaire multicouche (MLT) définie ci-dessus est choisi parmi le PA 11/10T, PA 12/10T, le PA 1010/10T, le PA 1012/10T, le PA 1212/10T, le PA 610/10T, le PA11/12.T, le PA12/12.T, le 10 PA6.12/12T, le PA12012/12T ou le PA 612/10T, le PA11/12T, le PA12/12.T, le PA6.12/12T, le PA12012/12T en particulier le PA 11/10T, PA 12/10T, le PA 1010/10T, le PA 1212/10T, ou le PA 612/10T et le polyamide semi-cristallin aliphatique à courte chaîne de la couche (2) est choisi parmi le PA610, PA 66, le PA 6, le PA 46, le PA 510, le PA 410, le PA 612, le PA 66/6 et le PA 6/12 avec moins de 20% de co-monomère respectivement 6 et 12. 15 Plus avantageusement, le polyamide semi-aromatique de la couche (1) de la structure tubulaire multicouche (MLT) définie ci-dessus est choisi parmi le PA 11/10T, PA 12/10T, le PA 1010/10T, le PA 1212/10T, ou le PA 612/10T et le polyamide semi-cristallin aliphatique à courte chaîne de la couche (2) est choisi parmi le PA610, PA 66, le PA 6, le PA 46, le PA 510, le PA 410, le PA 612, le PA 66/6 et le PA 6/12 avec moins de 20% de co-monomère 20 respectivement 6 et 12. La ou les couche(s) (2) de la structure tubulaire multicouche (MLT) peut(peuvent) présenter une épaisseur supérieure ou égale à 2 fois l'épaisseur de la ou des couche(s) (1). Lorsque plusieurs couches (2) sont présentes, elles sont adjacentes ou non les unes aux autres. 25 De la même manière, lorsque plusieurs couches (1) sont présentes, elles sont adjacentes ou non les unes aux autres, et notamment séparées par une ou plusieurs couche(s) (2). Lorsque plusieurs couches (2) sont présentes, même si les couches (2) ne sont pas adjacentes les unes aux autres, l'épaisseur des couches (2) est l'addition de l'épaisseur de chaque couche (2). De la même manière, lorsque plusieurs couches (1) sont présentes, même si les couches 30 (1) ne sont pas adjacentes les unes aux autres, l'épaisseur des couches (1) est l'addition de l'épaisseur de chaque couche (1). Dans un mode de réalisation, la structure tubulaire multicouche (MLT) définie ci-dessus, comprend de l'extérieur vers l'intérieur au moins une couche (1) et au moins une couche (2). Les couches (1) et (2) peuvent être adjacentes ou non. 19 Lorsqu'une seule couche (1) et une seule couche (2) sont présentes, la couche (2) est donc en contact avec le fluide. Lorsque les couches (1) et (2) ne sont pas adjacentes, une couche de liant peut être présente entre la couche (1) et la couche (2). 5 Au minimum, la structure comprenant une couche de liant est donc la suivante (structure (I)): Couche (1)//liant//couche (2) (I) Le liant est notamment décrit dans les brevets EP 1452307 et EP1162061, EP 1216826 et EP0428833. D'autres couches (1) et (2) peuvent être présentes dans la structure (I) mais elles seront de 10 toute évidence au-dessus de la couche (1) ou en dessous de la couche (2). Avantageusement, la couche (1) et la couche (2) sont directement en contact l'une de l'autre. Les deux couches sont donc adjacentes et adhèrent l'une à l'autre sans autre couche entre les deux. Au minima, les structures présentant une couche (1) et une couche (2) directement en contact 15 l'une de l'autre sont donc les suivantes (structures (II) et (III)): Couche (1)//couche (2) (Il) Couche (2)//couche (1) (III) Avantageusement, la couche (1) est la couche externe et la couche (2) est la couche interne. Avantageusement, la couche (1) est la couche externe et la couche (2) est la couche interne 20 et la couche (2) est la couche en contact avec le fluide. Lorsque les couches (1) et (2) sont adjacentes, une couche (1') peut être présente en dessous de la couche (2), la couche (1') étant telle que définie pour la couche (1). Au minima, la structure est donc la suivante (structures (IV): Couche (1)//couche (2)//couche (1') (IV). 25 Il est bien évident que d'autres couches (1) et/ou (2), ou autres, pourraient être présentes à la condition que trois couches (1)//(2)//(1') soient adjacentes. Avantageusement, dans la structure tubulaire multicouche (MLT) (IV), la couche (1') et la couche (1) sont identiques. Dans un mode de réalisation, ladite composition de ladite couche (2) comprend de plus, outre 30 ledit polyamide aliphatique à courte chaîne (A), au moins un polyamide aliphatique choisi parmi : - un polyamide noté A et un nombre moyen d'atomes de carbone par atome d'azote noté CA allant de 4 à 9,5, avantageusement de 4 à 8, en particulier de 4 à 7, - un polyamide noté B et un nombre moyen d'atomes de carbone par atome d'azote 35 noté Cg compris de 7 à 10, avantageusement de 7,5 à 9,5 ou 20 - un polyamide noté C présentant un nombre moyen d'atomes de carbone par atome d'azote noté Cc compris de 9 à 18, avantageusement de 10 à 18 ; sous réserve que lorsque ladite couche intérieure (2) comprend au moins trois polyamides, l'un au moins desdits polyamides B ou C est exclu. 5 Ledit polyamide noté A peut être du même type que le polyamide semi-cristallin aliphatique à courte chaîne (A) mais en tout état de cause il est différent de ce dernier. En particulier le polyamide noté A est un polyamide aliphatique. Avantageusement, le polyamide semi-cristallin aliphatique à courte chaîne (A) de la couche (2) est en proportion en poids supérieure à 70%, préférentiellement supérieure à 80%, par 10 rapport à la somme des polyamides présents dans la composition de la couche (2). Dans un autre mode de réalisation, ladite composition de ladite couche (2) comprend majoritairement : au moins ledit polyamide semi-cristallin aliphatique à courte chaine noté (A) constitué d'au moins 70% de motifs aliphatiques présentant un nombre 15 moyen d'atomes de carbone par atome d'azote noté CA allant de 4 à 8,5, avantageusement de 4 à 7, et le complément à 100% de motifs aliphatiques constitué d'au moins un motif noté B présentant un nombre moyen d'atomes de carbone par atome d'azote noté Cg allant de 7 à 10, avantageusement de 7,5 à 9,5 et d'au moins un motif noté C présentant un nombre moyen 20 d'atomes de carbone par atome d'azote noté Cc allant de 9 à 18, avantageusement de 10 à 18 ; le nombre moyen d'atomes de carbone par atome d'azote des motifs A, B et C répondant en outre à l'inéquation stricte suivante : CA REVENDICATIONS1. Structure tubulaire multicouche (MLT) destinée au transport de fluides tels que de l'air, de l'huile, de l'eau, une solution d'urée, un liquide de refroidissement à base de glycol, un refroidisseur d'huile de transmission (TOC), ou un carburant tel que de l'essence, en particulier de la bio-essence ou du diesel, en particulier bio-diesel, comprenant au moins une couche (1) et au moins une couche (2), ladite couche (1) comprenant une composition comprenant : - a) au moins 50% en poids d'au moins un polyamide semi-aromatique de formule W/ZT dans laquelle : - W est un motif répétitif aliphatique choisi parmi un motif obtenu à partir de la polycondensation d'au moins un acide aminocarboxylique en C4-C36, un motif obtenu à partir de la polycondensation d'au moins un lactame en C4-C36, et un motif répétitif X.Y aliphatique obtenu à partir de la polycondensation : - d'au moins une diamine X, ladite diamine étant choisie parmi une diamine aliphatique linéaire ou ramifiée ou un mélange de celles-ci, et - d'au moins un diacide carboxylique Y, ledit diacide étant un diacide aliphatique, ladite diamine et ledit diacide comprenant de 4 à 36 atomes de carbone, avantageusement de 6 à 18 atomes de carbone, notamment de 9 à 18 atomes de carbone, la proportion molaire de W étant de 0,3 à 1,1 pour 1 mole de ZT, préférentiellement de 0,5 à 1 pour 1 mole de ZT, - ZT est un motif répétitif obtenu à partir de la polycondensation d'au moins une diamine aliphatique linéaire ou ramifiée (Z) comprenant de 9 à 18 atomes de carbone, avantageusement de 10 à 15 atomes de carbone, avec de l'acide téréphtalique (T), - b) au moins 10% en poids, préférentiellement au moins 15% d'un modifiant choc, - c) de 0 à 20% en poids d'au moins un plastifiant, - d) de 0 à 40% en poids d'au moins un additif, la somme a) +b) + c) + d) étant égale à 100%, ladite couche (2) comprenant une composition comprenant 27 a') au moins 50% en poids d'au moins un polyamide semi-cristallin à courte chaîne noté (A) constitué d'au moins 70% de motifs aliphatiques et présentant un nombre moyen d'atomes de carbone par atome d'azote noté CA allant de 4 à 9,5, avantageusement de 4 à 8, en particulier de 4 à 7, ledit polyamide aliphatique à 5 courte chaîne (A) étant : - de formule XiYi/Zi , dans laquelle : - X1Y1 est un motif répétitif aliphatique obtenu à partir de la polycondensation d'au moins une diamine aliphatique Xi linéaire ou ramifiée comprenant de 2 à 6 atomes de carbone, avantageusement de 10 4 à 6 atomes de carbone, en particulier comprenant 6 atomes de carbone avec au moins un diacide carboxylique aliphatique Yi comprenant de 2 à 12 atomes de carbone, avantageusement de 6 à 10 atomes de carbone, - Zi est au moins un motif répétitif polyamide optionnel, Zi pouvant être 15 présent jusqu'à 30% en poids par rapport au poids total XiYi/Zi , préférentiellement jusqu'à 15% en poids par rapport au poids total X1Y1/Z1, ou - de formule V/Z1, V étant un motif répétitif obtenu à partir de la polycondensation 20 d'au moins un lactame comprenant de 2 à 8 atomes de carbone, avantageusement de 4 à 6 atomes de carbone, en particulier 6 atomes de carbone ou d'au moins un acide aminocarboxylique comprenant de 2 à 8 atomes de carbone, avantageusement de 4 à 6 atomes de carbone, en particulier 6 atomes de carbone, Z1 étant tel que défini ci-dessus en a'), 25 - b') de 0 à 15% d'au moins un modifiant choc, - c') de 0 à 12% en poids d'au moins un plastifiant, - d') de 0 à 40% en poids d'au moins un additif, la somme a') + b') + c') + d') étant égale à 100%. 30 2. Structure tubulaire multicouche (MLT) selon la revendication 1, dans laquelle le polyamide semi-aromatique de la couche (1) présente une Tm comprise de 230°C à 285°C, notamment de 240°C à 275°C, mesurée selon la Norme ISO 11357-3 : 2013. 28 3. Structure tubulaire multicouche (MLT) selon la revendication 1 ou 2, dans laquelle le polyamide semi-aromatique de la couche (1) est choisi parmi le PA 11/10T, PA 12/10T, le PA 1010/10T, le PA 1012/10T, le PA 1212/10T, le PA 610/10T, le PA612/10T, le PA 11/12T, PA 12/12T, le PA 1010/12T, le PA 1012/12T, le PA 5 1212/12T, le PA 610/12T, le PA612/12T. 4. Structure tubulaire multicouche (MLT) selon l'une des revendications 1 à 3, dans laquelle le polyamide semi-cristallin aliphatique à courte chaîne de la couche (2) est un polyamide à courte chaîne présentant une Tm k 200°C. 10 5. Structure tubulaire multicouche (MLT) selon l'une des revendications 1 à 4, dans laquelle le polyamide semi-cristallin aliphatique à courte chaîne de la couche (2) présente une enthalpie de cristallisation k 25 J/g, préférentiellement k 40 J/g, en particulier k 45 J/g mesurée selon la Norme ISO 11357-3 : 2013. 15 6. Structure tubulaire multicouche (MLT) selon l'une des revendications 1 à 5, dans laquelle le polyamide semi-cristallin aliphatique à courte chaîne de la couche (2) est choisi parmi le PA610, PA 66, le PA 6, le PA 46, le PA 510, le PA 410, le PA 612, le PA 66/6 et le PA 6/12 avec moins de 20% de co-monomère respectivement 6 et 20 12. 7. Structure tubulaire multicouche (MLT) selon l'une des revendications 1 à 5, dans laquelle la composition de ladite couche (2) comprend au moins un PA6, un PA66 ou un PA6/66 ou un mélange de ceux-ci et au moins un PA 6Y, Y étant un diacide 25 carboxylique aliphatique comprenant de 9 à 14 atome de carbone, la moyenne du nombre moyen d'atomes de carbone par atome d'azote étant comprise de 4 à 9,5, notamment de 4 à 8, en particulier de 4 à 7. 8. Structure tubulaire multicouche (MLT) selon l'une des revendications 1 à 7, dans 30 laquelle la ou les couche(s) (2) présente(nt) une épaisseur supérieure ou égale à 2 fois l'épaisseur de la ou des couche(s) (1). 9. Structure tubulaire multicouche (MLT) selon l'une des revendications 1 à 8, dans laquelle la proportion de modifiant choc b) de la couche (1) est supérieure ou égale 35 à 1,5 fois la proportion de modifiant choc b') de la couche (2). 29 10. Structure tubulaire multicouche (MLT) selon la revendication 9, dans laquelle la proportion de modifiant choc b') de la couche (2) est inférieure à 12% en poids. 5 11. Structure tubulaire multicouche (MLT) selon l'une des revendications 1 à 10, dans laquelle la proportion de Zi est égale à 0. 12. Structure tubulaire multicouche (MLT) selon l'une des revendications 1 à 11, dans laquelle ladite structure comprend de l'extérieur vers l'intérieur au moins une couche 10 (1) et au moins une couche (2). 13. Structure tubulaire multicouche (MLT) selon la revendication 12, dans laquelle une couche de liant est présente entre la couche (1) et la couche (2). 15 14. Structure tubulaire multicouche (MLT) selon la revendication 12, dans laquelle la couche (1) et la couche (2) sont directement en contact l'une de l'autre. 15. Structure tubulaire multicouche (MLT) selon l'une des revendications 1 à 14, dans laquelle une couche (1') est présente en dessous de la couche (2), la couche (1') 20 étant telle que définie pour la couche (1). 16. Structure tubulaire multicouche (MLT) selon la revendication 15, dans laquelle la couche (1') et la couche (1) sont identiques. 25 17. Structure tubulaire multicouche (MLT) selon l'une des revendications 1 à 16, dans laquelle ladite composition de ladite couche (2) comprend de plus au moins un polyamide aliphatique choisi parmi : - un polyamide noté A et un nombre moyen d'atomes de carbone par atome d'azote noté CA allant de 4 à 9,5, avantageusement de 4 à 8, en particulier de 4 à 7, 30 - un polyamide noté B et un nombre moyen d'atomes de carbone par atome d'azote noté Cg compris de 7 à 10, avantageusement de 7,5 à 9,5, - un polyamide noté C présentant un nombre moyen d'atomes de carbone par atome d'azote noté Cc compris de 9 à 18, avantageusement de 10 à 18 ; sous réserve que lorsque ladite couche intérieure (2) comprend au moins trois 35 polyamides, l'un au moins desdits polyamides B ou C est exclu. 30 18. Structure tubulaire multicouche (MLT) selon la revendication 17, dans laquelle le polyamide semi-cristallin aliphatique à courte chaîne de la couche (2) est en proportion en poids supérieure à 70%, préférentiellement supérieure à 80%, par 5 rapport à la somme des polyamides présents dans la composition de la couche (2). 19. Structure tubulaire multicouche (MLT) selon l'une des revendications 1 à 16, dans laquelle ladite composition de ladite couche (2) comprend majoritairement : au moins ledit polyamide semi-cristallin aliphatique à courte chaine noté 10 (A) constitué d'au moins 70% de motifs aliphatiques présentant un nombre moyen d'atomes de carbone par atome d'azote noté CA allant de 4 à 8,5, avantageusement de 4 à 7, et le complément à 100% de motifs aliphatiques constitué d'au moins un motif noté B présentant un nombre moyen d'atomes de carbone par atome d'azote noté Cg allant de 7 à 10, 15 avantageusement de 7,5 à 9,5 et d'au moins un motif noté C présentant un nombre moyen d'atomes de carbone par atome d'azote noté Cc allant de 9 à 18, avantageusement de 10 à 18 ; le nombre moyen d'atomes de carbone par atome d'azote des motifs A, B et C répondant en outre à l'inéquation stricte suivante : CA 20. Structure tubulaire multicouche (MLT) selon l'une des revendications 1 à 16, dans 30 laquelle ladite composition de ladite couche (2) comprend majoritairement : au moins ledit polyamide semi-cristallin aliphatique à courte chaine noté (A) constitué d'au moins 70% de motifs aliphatiques présentant un nombre moyen d'atomes de carbone par atome d'azote noté CA allant de 4 à 8,5, avantageusement de 4 à 7, et le complément à 100% de motifs 35 aliphatiques constitué d'au moins un motif noté B présentant un nombre 31 moyen d'atomes de carbone par atome d'azote noté Cg allant de 7 à 10, avantageusement de 7,5 à 9,5 et au moins ledit polyamide semi-cristallin aliphatique à courte chaine noté (A) constitué d'au moins 70% de motifs aliphatiques présentant un 5 nombre moyen d'atomes de carbone par atome d'azote noté CA allant de 4 à 8,5, avantageusement de 4 à 7, et le complément à 100% de motifs aliphatiques constitué d'au moins un motif noté C présentant un nombre moyen d'atomes de carbone par atome d'azote noté Cc allant de 9 à 18, avantageusement de 10 à 18, 10 le nombre moyen d'atomes de carbone par atome d'azote des motifs A, B et C répondant en outre à l'inéquation stricte suivante : CA 21. Structure tubulaire multicouche (MLT) selon la revendication 19 ou 20, dans laquelle ledit motif aliphatique représente de 80% à 97% en poids par rapport à la somme des motifs présents dans les polyamides de la composition de la couche (2). 25 22. Structure tubulaire multicouche (MLT) selon l'une des revendications 1 à 21, dans laquelle une couche barrière en EVOH est de plus présente, 23. Structure tubulaire multicouche (MLT) selon la revendication 22, dans laquelle ladite structure comprend de l'extérieur vers l'intérieur : 30 couche (1)//couche (2)//EVOH//couche (2')//couche (1') (V), la couche (1') étant telle que définie pour la couche (1), la couche (2') étant telle que définie pour la couche (2). 32 24. Structure tubulaire multicouche (MLT) selon la revendication 23, dans laquelle la couche (1') est identique à la couche (1) et la couche (2') est identique à la couche (2). 5 25. Structure tubulaire multicouche (MLT) selon l'une des revendications 1 à 21, dans laquelle une couche barrière en polyamide semi-aromatique (PPA) est présente. 26. Structure tubulaire multicouche (MLT) selon la revendication 25, dans laquelle le polyamide semi-aromatique est choisi parmi un polyamide MXD6, PXD6, MXD10, 10 PXD10, ou un copolyamide X2T/X'2Ar, X2 et X'2 représentant chacun, indépendamment l'un de l'autre, une diamine aliphatique linéaire ou ramifiée en C6- C13, notamment le PA 9T, le PA 9T/9'T, le PA10T/6T, le PA6T/61, le PA6T/66. 27. Structure tubulaire multicouche (MLT) selon la revendication 25 ou 26, dans laquelle 15 ladite structure comprend de l'extérieur vers l'intérieur : couche (1)//couche (2)//PPA// couche (2')//couche (1'), la couche (1') étant telle que définie pour la couche (1), la couche (2') étant telle que définie pour la couche (2).